(57)【要約】【課題】本発明の目的は、フッ素系界面活性剤を用いたエアフィルタ用濾材において、高いＰＦ値を有するエアフィルタ用濾材を提供することにある。【解決手段】本発明に係るエアフィルタ用濾材は、ガラス繊維を主体とするエアフィルタ用濾材において、バインダー樹脂とパーフルオロアルキル化合物を含有するフッ素系界面活性剤との混合物が、前記ガラス繊維に付着しており、前記パーフルオロアルキル化合物は、炭素原子数が６以下のパーフルオロアルキル基を有する化合物であることを特徴とする。【選択図】なし【特許請求の範囲】
【請求項１】
ガラス繊維を主体とするエアフィルタ用濾材において、
バインダー樹脂とパーフルオロアルキル化合物を含有するフッ素系界面活性剤との混合物が、前記ガラス繊維に付着しており、
前記パーフルオロアルキル化合物は、炭素原子数が６以下のパーフルオロアルキル基を有する化合物であることを特徴とするエアフィルタ用濾材。
【請求項２】
前記フッ素系界面活性剤が、２５℃純水中に添加した際の最低表面張力が２０ｍＮ／ｍ以下であることを特徴とする請求項１に記載のエアフィルタ用濾材。
【請求項３】
前記混合物が、さらに撥水剤を含んでおり、前記バインダー樹脂に対する前記撥水剤の配合量は、固形分換算で、前記バインダー樹脂１００質量部に対して前記撥水剤を１〜４０質量部であることを特徴とする請求項１又は２に記載のエアフィルタ用濾材。
【請求項４】
ガラス繊維を分散させたスラリーを湿式抄紙することによって湿紙を形成する工程と、該湿紙を乾燥させる工程とを有するエアフィルタ用濾材の製造方法において、
前記湿紙を乾燥させる前又は乾燥した後に、バインダー樹脂と、炭素原子数が６以下のパーフルオロアルキル基を有する化合物を含有するフッ素系界面活性剤との混合物を前記湿紙に付着させることを特徴とするエアフィルタ用濾材の製造方法。
【発明の詳細な説明】
【技術分野】
【０００１】
本発明は、エアフィルタ用濾材に関する。更に詳しくは、半導体、液晶、バイオ・食品、製薬、医療などの分野で用いるクリーンルーム、クリーンベンチ、ビル空調用エアフィルタ、空気清浄機用途などに使用されるエアフィルタ用濾材に関する。
【背景技術】
【０００２】
空気中のサブミクロン乃至ミクロン単位のダスト粒子を捕集するためには、エアフィルタの捕集技術が用いられている。エアフィルタは、その対象とする粒子径や捕集効率の違いによって、粗塵用フィルタ、中性能フィルタ、高性能フィルタ（ＨＥＰＡフィルタ、ＵＬＰＡフィルタ）などに大別される。このうち、高性能フィルタは主にクリーンルーム用途などで用いられており、エアフィルタ用濾材としては、ガラス繊維湿式不織布からなるエアフィルタ用濾材が広く用いられている。
【０００３】
エアフィルタ用濾材の主要な要求特性としては、捕集効率の他に、濾材の通気抵抗を示す圧力損失がある。濾材の捕集効率を上昇させるためには、大きな表面積を有する細径ガラス繊維の配合を増やす必要があるが、同時に濾材の圧力損失も上昇する。高い圧力損失は、吸気ファンの運転負荷を高め、電力消費量の上昇を引き起こすことから、省エネルギーとランニングコスト低減の両方の観点から好ましくない。そのため、低圧力損失と高捕集効率を兼ね備えたエアフィルタ用濾材が要求されている。エアフィルタ用濾材の低圧力損失・高捕集効率のレベルの指標値として、数１の式によって定義するＰＦ値がある。このＰＦ値が高いことは、エアフィルタ用濾材が低圧力損失・高捕集効率であることを示している。なお、透過率［％］＝１００−捕集効率［％］である。
【数１】
2015085250.tif 000002
【０００４】
エアフィルタ用濾材においては通常、主要構成物として平均繊維径がコンマ数μｍ〜数十μｍオーダーのガラス繊維が用いられている。ガラス繊維は自己接着力をほとんど有していないため、エアフィルタユニットとして加工し、実際に通風して使用する場合に必要とされる濾材強度を付与するためには、バインダー樹脂によってガラス繊維同士を接着させる必要がある。しかし、ガラス繊維にバインダー樹脂を付着させると、バインダー皮膜が濾材の細孔を目詰まりさせるために、圧力損失の上昇を引き起こし、さらに、ガラス繊維がバインダー皮膜中に埋没するために、捕集効率の低下を引き起こして、ＰＦ値の低下をもたらすことがある。そのため、高いＰＦ値と十分な濾材強度とを両立させることは、実用的な濾材を製造するうえでの大きな課題となっている。
【０００５】
この課題に対して、濾材を構成するガラス繊維にバインダー樹脂と２５℃純水中に添加した際の最低表面張力が２０ｍＮ／ｍ以下であるフッ素系界面活性剤を付着させる方法が提案されており（例えば、特許文献１を参照。）、この方法を用いることによって、バインダー皮膜による細孔の目詰まりを防ぎ、エアフィルタ用濾材を高ＰＦ値化できることが示されている。
【先行技術文献】
【特許文献】
【０００６】
【特許文献１】特開平１０−１５６１１６号公報
【発明の概要】
【発明が解決しようとする課題】
【０００７】
フッ素系界面活性剤は、含有するパーフルオロアルキル基の炭素原子数が多いほど前述したバインダー皮膜による細孔の目詰まりを防ぐ効果が向上するため、炭素原子数７以上のパーフルオロアルキル基を含有するものが好ましいと考えられる。
【０００８】
しかし、フッ素系界面活性剤を使用した場合、濾材自体の濡れ性が高くなり、濾材の撥水性が低くなる。濾材の撥水性が低くなると、濾材を加工するときに使用するシール剤が染み込みすぎる問題が生じる。また、エアフィルタユニットに組み込んで使用する際には、温湿度の変化による水分の結露や湿度の高い空気の通風により濾材に水滴が付着することがある。このとき濾材の撥水性が低いと、この水滴が濾材の細孔を塞いでしまうという問題（以降、低撥水性に因る問題という。）がある。本発明はこのような問題を鑑みてなされたものであり、その目的とするところは、フッ素系界面活性剤を用いたエアフィルタ用濾材において、高いＰＦ値を有するエアフィルタ用濾材を提供することにある。
【課題を解決するための手段】
【０００９】
本発明者らは、濾材を構成するガラス繊維に、バインダー樹脂と炭素原子数６以下のパーフルオロアルキル基を含有するフッ素系界面活性剤の混合液を付着させることによって、上記課題が解決できることを見出した。すなわち、本発明に係るエアフィルタ用濾材は、ガラス繊維を主体とするエアフィルタ用濾材において、バインダー樹脂とパーフルオロアルキル化合物を含有するフッ素系界面活性剤との混合物が、前記ガラス繊維に付着しており、前記パーフルオロアルキル化合物は、炭素原子数が６以下のパーフルオロアルキル基を有する化合物であることを特徴とする。
【００１０】
また、本発明に係るエアフィルタ用濾材では、前記フッ素系界面活性剤が、２５℃純水中に添加した際の最低表面張力が２０ｍＮ／ｍ以下であることが好ましい。より高いＰＦ値を有する濾材を得ることができる。
【００１１】
また、本発明に係るエアフィルタ用濾材では、前記混合物が、さらに撥水剤を含んでおり、前記バインダー樹脂に対する前記撥水剤の配合量は、固形分換算で、前記バインダー樹脂１００質量部に対して前記撥水剤を１〜４０質量部であることが好ましい。高いＰＦ値を有しつつ、低撥水性に因る問題がない耐水性を有する濾材を得ることができる。
【００１２】
本発明に係るエアフィルタ用濾材の製造方法は、ガラス繊維を分散させたスラリーを湿式抄紙することによって湿紙を形成する工程と、該湿紙を乾燥させる工程とを有するエアフィルタ用濾材の製造方法において、前記湿紙を乾燥させる前又は乾燥した後に、バインダー樹脂と、炭素原子数が６以下のパーフルオロアルキル基を有する化合物を含有するフッ素系界面活性剤との混合物を前記湿紙に付着させることを特徴とする。
【発明の効果】
【００１３】
本発明によれば、フッ素系界面活性剤を用いたエアフィルタ用濾材において、高いＰＦ値を有するエアフィルタ用濾材を提供することができる。
【発明を実施するための形態】
【００１４】
次に本発明について実施形態を示して詳細に説明するが、本発明はこれらの記載に限定して解釈されない。本発明の効果を奏する限り、実施形態は種々の変形をしてもよい。
【００１５】
本実施形態に係るエアフィルタ用濾材は、ガラス繊維を主体とするエアフィルタ用濾材において、バインダー樹脂とパーフルオロアルキル化合物を含有するフッ素系界面活性剤との混合物が、前記ガラス繊維に付着しており、前記パーフルオロアルキル化合物は、炭素原子数が６以下のパーフルオロアルキル基を有する化合物である。
【００１６】
フッ素系界面活性剤は、分子中にパーフルオロアルキル基（ＣＦ３−ＣＦ２−ＣＦ２−・・・）の疎水性基と親水性基を有する化合物を含有し、そのパーフルオロアルキル基の炭素原子数は６以下のものであり、炭素原子数が４〜６であることがより好ましい。
【００１７】
パーフルオロアルキル基の炭素原子数が６以下のパーフルオロアルキル化合物を含有するフッ素系界面活性剤をバインダー樹脂に添加して製造した濾材（濾材Ａ）は、撥水性の低下が抑えられているのに対して、パーフルオロアルキル基の炭素原子数が７以上のパーフルオロアルキル化合物を含有するフッ素系界面活性剤をバインダー樹脂に添加して製造した濾材（濾材Ｂ）は、撥水性の低下が大きい。濾材には撥水性を付与する目的で撥水剤を付着させることがあるが、濾材Ａの方が濾材Ｂよりも元々の撥水性が高い為、濾材に対して付着させる撥水剤量を減少させることが可能であり、コストの低下に繋がる。一方、濾材のＰＦ値の向上には、フッ素系界面活性剤の最低表面張力値が関係しており、パーフルオロアルキル基の炭素原子数は関係していない。
【００１８】
パーフルオロアルキル基の炭素原子数が７以上のパーフルオロアルキル化合物とは、パーフルオロオクタンスルホン酸（Ｃ８Ｆ１７ＳＯ３Ｈ。以下、「ＰＦＯＳ」と略記する。）又はパーフルオロオクタン酸（Ｃ７Ｆ１５ＣＯＯＨ。以下、「ＰＦＯＡ」と略記する。）などを生成し得るパーフルオロアルキル基を有するパーフルオロアルキル化合物を指す。パーフルオロアルキル化合物を含有するフッ素系界面活性剤は、パーフルオロアルキル化合物のパーフルオロアルキル基の炭素原子が多いほど前述したバインダー皮膜による細孔の目詰まりを防ぐ効果が高く、パーフルオロアルキル基の炭素原子数が７以上のものが広く使用されているが、ＰＦＯＳ又はＰＦＯＡは生体や環境への蓄積性が高いという問題があった。パーフルオロアルキル基の炭素原子数が６以下のパーフルオロアルキル化合物は、分子の構造上、ＰＦＯＳ又はＰＦＯＡを生成し得ることがなく、生成し得る物質も生体や環境への蓄積性が低い為、安全性が高いという利点もある。
【００１９】
フッ素系界面活性剤としては、例えば、パーフルオロアルキルカルボン酸塩、パーフルオロアルキルトリメチルアンモニウム塩、パーフルオロアルキルベタイン、パーフルオロアルキルアミンオキサイド、パーフルオロアルキルエチレンオキシド付加物、パーフルオロアルキルアミノスルホン酸などの化合物のうち、炭素原子数が６以下のパーフルオロアルキル基を有する化合物を含有するものが挙げられるが、本発明の目的を達成できるものであるならば、これら具体的に列挙したものに限定されない。
【００２０】
フッ素系界面活性剤は、バインダー液に添加することで、バインダー液の表面張力が低下し、ガラス繊維間のバインダー水かき状膜の形成を解消または減少することで、濾材の低圧力損失化、高捕集効率化を行う。上記の効果を十分に得るためには、フッ素系界面活性剤の中でも２５℃純水中に添加した際の最低表面張力が２０ｍＮ／ｍ以下のものを用いる必要がある。本発明で使用するフッ素系界面活性剤についても、より高いＰＦ値を有する濾材を得る為には、最低表面張力が２０ｍＮ／ｍ以下のフッ素系界面活性剤を用いるのが好ましい。より好ましくは、最低表面張力が１０〜１８ｍＮ／ｍのフッ素系界面活性剤を用いる。
【００２１】
本発明で使用するバインダー樹脂は、ガラス繊維同士を接着して、実用上必要とされる濾材強度を付与することができ、かつ、水又は溶剤に溶解又は分散できる樹脂の中から自由に選択できる。このような樹脂としては、例えば、アクリル酸エステル樹脂、スチレン−アクリル酸エステル樹脂、スチレン−ブタジエン樹脂、酢酸ビニル樹脂、エチレン−酢酸ビニル樹脂、ポリオレフィン樹脂、ポリウレタン樹脂、ポリビニルアルコールなどがある。
【００２２】
バインダー樹脂に対するフッ素系界面活性剤の配合量は、固形分換算で、バインダー樹脂１００質量部に対してフッ素系界面活性剤を０．１〜５質量部、好ましくは０．５〜２質量部とする。フッ素系界面活性剤の配合量が０．１質量部より少ないと、十分なＰＦ値向上効果が得られ難く、５質量部より多くなると濾材強度や撥水性を大きく低下させるおそれがある。
【００２３】
濾材を構成するガラス繊維は、必要とされる濾過性能やその他物性に応じて、種々の繊維径や繊維長を有する極細ガラス繊維やチョップドガラス繊維の中から自由に選択されるが、平均繊維径０．７０μｍ以下の極細ガラス繊維と平均繊維径１．０μｍ以上６．０μｍ以下の極細ガラス繊維を含む２種類以上のガラス繊維で構成することが好ましい。また、目的により太径の有機繊維や無機繊維などの配合も可能である。また、濾材は、ガラス繊維を主体とするが、全繊維におけるガラス繊維の質量割合は、７０％以上、好ましくは、８０％以上、より好ましくは、９０％以上とする。濾材に配合できるガラス繊維以外の繊維としては、例えば、ポリオレフィン繊維、ポリエステル繊維、ビニロン繊維、アクリル繊維、セルロース繊維、石英繊維、アルミナ繊維等である。
【００２４】
本発明のエアフィルタ用濾材は以下の製造方法で得ることができる。すなわち、濾材を構成するガラス繊維を、パルパーなどを用いて水中に分散させてスラリーとし、このスラリーを抄紙機で湿式抄紙して湿紙を得る。次にこの湿紙に前述のフッ素系界面活性剤とバインダー樹脂とを混合したバインダー液を付着させ、その後乾燥させる方法である。また、湿紙を乾燥した後にバインダー液を付与してもその効果は変わらない。ガラス繊維に対するバインダー液の付着量は、固形分換算で、１〜１０質量％、好ましくは４〜７質量％とする。バインダー液の付着量が１質量％よりも少ないと、十分な濾材強度が得られ難く、また、１０質量％よりも多いと過剰なバインダー液の付着により余分なバインダー樹脂による膜が生じ、結果的にＰＦ値を低下させるおそれがある。
【００２５】
ガラス繊維の分散工程では、ガラス繊維の分散性を良くするために、硫酸でｐＨ２〜４の範囲に調製した水中にガラス繊維を分散させる方法をとるが、分散剤を添加するなどすればｐＨ６〜８の中性域での水中にガラス繊維を分散させることもできる。バインダー樹脂とフッ素系界面活性剤とは、これらを混合したバインダー液としてガラス繊維に付着させる。こうすることにより、余分なバインダー樹脂による膜を減らし、ＰＦ値を向上させることができる。理由は定かではないが、バインダー樹脂とフッ素系界面活性剤とを別々に付着させた場合、バインダー樹脂による膜が生じやすく、高い撥水性を得られても高いＰＦ値を得られないが、バインダー樹脂とフッ素系界面活性剤とを混合物とした状態で付着させた場合、余分なバインダー樹脂による膜が生じ難くなるため、ＰＦ値が高く、かつ、撥水性も高い。濾材に耐水性あるいは難燃性を付与するため、バインダー液に更に撥水剤や難燃剤を添加することもできる。撥水剤を使用する場合、前記低撥水性に因る問題を効果的に解決できる。撥水剤の種類としてフッ素系、シリコン系、ワックス系等があるが、少量の使用で撥水性が向上することからフッ素系撥水剤の使用が好ましい。前記のとおり、本実施形態では、前記濾材Ａの方が前記濾材Ｂよりも元々の撥水性が高い為、濾材に対して付着させる撥水剤量を減少させることが可能である。したがって、撥水剤を使用する場合、バインダー樹脂に対する撥水剤の配合量は、固形分換算で、バインダー樹脂１００質量部に対して撥水剤を１〜４０質量部、好ましくは２〜３０質量部とする。撥水剤の配合量が１質量部より少ないと、濾材の耐水性が不十分となる場合があり、４０質量部より多くなると濾材強度の低下を引き起こすおそれがある。
【００２６】
バインダー液の付与方法としては特に限定されるものでないが、湿紙をバインダー液中に浸漬する方法、湿紙にスプレーで吹き付ける方法、ロールにバインダー液を付着させ湿紙に転写する方法などが挙げられる。湿紙の乾燥方法としては、熱風乾燥機、ロールドライヤーなどを利用し、１１０〜１６０℃で乾燥することが望ましい。
【実施例】
【００２７】
次に、実施例を挙げて、本発明をより具体的に説明するが、もちろん本発明はこれらに限定されるものではない。また、例中の「部」、「％」は、特に断らない限りそれぞれ固形分換算での「質量部」、「質量％」を示す。
【００２８】
（実施例１）
平均繊維径０．６５μｍの極細ガラス繊維６２．５質量部、平均繊維径２．７μｍの極細ガラス繊維２７．５質量部、平均繊維径６μｍのチョップドガラス繊維１０質量部を、硫酸でｐＨ３．０とした水中に分散し、パルパーを用いて離解し、固形分濃度が０．５％であるガラス繊維スラリーを得た。次に、得られたガラス繊維スラリーを用い、手抄筒で抄紙して湿紙を得た。次に、アクリル樹脂エマルジョン（モビニールＬＤＭ７２２２、日本合成化学工業（株）製）１００部と、パーフルオロアルキル基の炭素原子数が６以下のパーフルオロアルキル化合物を含有するフッ素系界面活性剤（サーフロンＳ−２１１、ＡＧＣセイミケミカル（株）製）１部とを水中に分散して調成したバインダー液を湿紙に含浸付与し、余分なバインダー液を吸引除去した後、１３０℃の熱風乾燥機で乾燥して、坪量７０ｇ／ｍ２のエアフィルタ用濾材を得た。尚、バインダー液の含浸付与量は固形分換算で３．８５ｇ／ｍ２であった。
【００２９】
（実施例２）
アクリル樹脂エマルジョン（モビニールＬＤＭ７２２２、日本合成化学工業（株）製）１００部と、フッ素系撥水剤（ＮＫガードＳ−０９、日華化学（株）製）７部と、パーフルオロアルキル基の炭素原子数が６以下のパーフルオロアルキル化合物を含有するフッ素系界面活性剤（サーフロンＳ−２１１、ＡＧＣセイミケミカル（株）製）１部とを水中に分散して調成したバインダー液を湿紙に含浸付与した以外は、実施例１と同様にして坪量７０ｇ／ｍ２のエアフィルタ用濾材を得た。尚、バインダー液の含浸付与量は固形分換算で３．８５ｇ／ｍ２であった。
【００３０】
（実施例３）
アクリル樹脂エマルジョン（モビニールＬＤＭ７２２２、日本合成化学工業（株）製）１００部と、フッ素系撥水剤（ＮＫガードＳ−０９、日華化学（株）製）１０部と、パーフルオロアルキル基の炭素原子数が６以下のパーフルオロアルキル化合物を含有するフッ素系界面活性剤（サーフロンＳ−２１１、ＡＧＣセイミケミカル（株）製）１部とを水中に分散して調成したバインダー液を湿紙に含浸付与した以外は、実施例１と同様にして坪量７０ｇ／ｍ２のエアフィルタ用濾材を得た。尚、バインダー液の含浸付与量は固形分換算で３．８５ｇ／ｍ２であった。
【００３１】
（実施例４）
アクリル樹脂エマルジョン（モビニールＬＤＭ７２２２、日本合成化学工業（株）製）１００部と、フッ素系撥水剤（ＮＫガードＳ−０９、日華化学（株）製）１０部と、パーフルオロアルキル基の炭素原子数が６以下のパーフルオロアルキル化合物を含有するフッ素系界面活性剤（サーフロンＳ−３８６、ＡＧＣセイミケミカル（株）製）１部とを水中に分散して調成したバインダー液を湿紙に含浸付与した以外は、実施例１と同様にして坪量７０ｇ／ｍ２のエアフィルタ用濾材を得た。尚、バインダー液の含浸付与量は固形分換算で３．８５ｇ／ｍ２であった。
【００３２】
（比較例１）
アクリル樹脂エマルジョン（モビニールＬＤＭ７２２２、日本合成化学工業（株）製）１００部のみを水中に分散して調成したバインダー液を湿紙に含浸付与した以外は、実施例１と同様にして坪量７０ｇ／ｍ２のエアフィルタ用濾材を得た。尚、バインダー液の含浸付与量は固形分換算で３．８５ｇ／ｍ２であった。
【００３３】
（比較例２）
アクリル樹脂エマルジョン（モビニールＬＤＭ７２２２、日本合成化学工業（株）製）１００部と、フッ素系撥水剤（ＮＫガードＳ−０９、日華化学（株）製）１０部とを水中に分散して調成したバインダー液を湿紙に含浸付与した以外は、実施例１と同様にして坪量７０ｇ／ｍ２のエアフィルタ用濾材を得た。尚、バインダー液の含浸付与量は固形分換算で３．８５ｇ／ｍ２であった。
【００３４】
（比較例３）
アクリル樹脂エマルジョン（モビニールＬＤＭ７２２２、日本合成化学工業（株）製）１００部と、フッ素系撥水剤（ＮＫガードＳ−０９、日華化学（株）製）１０部と、パーフルオロアルキル基の炭素原子数が７以上であるパーフルオロアルキル化合物を含有するフッ素系界面活性剤（メガファックＦ−１２０、ＤＩＣ（株）製）１部とを水中に分散して調成したバインダー液を湿紙に含浸付与した以外は、実施例１と同様にして坪量７０ｇ／ｍ２のエアフィルタ用濾材を得た。尚、バインダー液の含浸付与量は固形分換算で３．８５ｇ／ｍ２であった。
【００３５】
（比較例４）
アクリル樹脂エマルジョン（モビニールＬＤＭ７２２２、日本合成化学工業（株）製）１００部と、フッ素系撥水剤（ＮＫガードＳ−０９、日華化学（株）製）１０部と、パーフルオロアルキル基の炭素原子数が７以上であるパーフルオロアルキル化合物を含有するフッ素系界面活性剤（メガファックＦ−１７９、ＤＩＣ（株）製）１部とを水中に分散して調成したバインダー液を湿紙に含浸付与した以外は、実施例１と同様にして坪量７０ｇ／ｍ２のエアフィルタ用濾材を得た。尚、バインダー液の含浸付与量は固形分換算で３．８５ｇ／ｍ２であった。
【００３６】
各実施例及び各比較例において得たエアフィルタ用濾材の評価は、次に示す方法を用いて行った。
【００３７】
圧力損失は、有効面積１００ｃｍ２の濾材に、空気が面風速５．３ｃｍ／秒で通過する時の差圧として、マノメーター（マノスターゲージＷＯ８１：(株)機製作所製）を用いて測定した。
【００３８】
透過率（粒子透過率ともいう）は、有効面積１００ｃｍ２の濾材に、ラスキンノズルで発生させた多分散フタル酸ジオクチル（ＤＯＰ）粒子を含む空気が面風速５．３ｃｍ／秒で通過する時の上流及び下流のＤＯＰ粒子個数を、レーザーパーティクルカウンター（ＫＣ−１８、リオン（株）製）を用いて測定し、その個数値から計算して求めた。なお、対象粒子径は、０．３０〜０．４０μｍとした。
【００３９】
ＰＦ値は、圧力損失及び粒子透過率の値から、数１に示す式を用いて計算した。なお、対象粒子径は、０．３０〜０．４０μｍとした。
【００４０】
撥水性は、ＭＩＬ−ＳＴＤ−２８２に準拠して、自製の撥水性試験機を用いて測定した。
【００４１】
表面張力は、フッ素系界面活性剤を２５℃純水中に添加した際の最低表面張力を太平理化工業（株）製デニュイ氏法表面張力測定器で測定した。
【００４２】
実施例及び比較例の評価結果を表１に示した。
【００４３】
【表１】
2015085250.tif 000003
【００４４】
表１に示した結果より明らかなように、本発明によれば、バインダー樹脂とともに、パーフルオロアルキル基の炭素原子数が６以下のパーフルオロアルキル化合物を含有するフッ素系界面活性剤をガラス繊維に付着させることによって、従来のパーフルオロアルキル基の炭素原子数が７以上のパーフルオロアルキル化合物を含有するフッ素系界面活性剤を用いた場合よりも撥水性の高いエアフィルタ用濾材を得ることができた。また、実施例３と比較例３とを比べると、撥水性が比較例３の方が低く、パーフルオロアルキル基の炭素原子数が７以上のパーフルオロアルキル化合物を含有するフッ素系界面活性剤を用いるときは、低撥水性に因る問題が生じやすいことが判る。